(57)【要約】【課題】  石膏ボード原紙再生パネルにおいて、より軽量かつ高強度で建材として使用するための不燃性・耐水性という要求を満たすことができ、広範な用途を有すること。【解決手段】  石膏ボード原紙再生パネル１は、複数のリブ２ａにより構成される開口セル格子２と、開口セル格子２の一方の開口部を覆う連続的な平板３と、他方の開口部の一部（周囲）を覆うフランジ４とが、緻密な圧縮繊維材料により一体成形された構造を有しており、開口セル格子２の形状は略正六角柱状である。これらを構成する圧縮繊維材料には廃材石膏ボードから分離された石膏ボード原紙に加えて、不燃性無機材料（ロックウール）、防水剤も配合されているため、軽量かつ高強度という圧縮繊維パネルの持つ特性に加えて不燃性・耐水性をも具備するものとなり、建物の内壁・パーティション、さらには外壁といった建材等の用途にも応用範囲が拡がることになる。【選択図】        図１
2006161221.tif 000002
【特許請求の範囲】
【請求項１】
石膏ボードから分離された石膏ボード原紙をパルパーで解繊して得られたスラリーを弱酸性に調整し、凝集剤を添加した後、微細孔が全面に穿設された多孔性キャリアと該多孔性キャリアの板面に幾何学的に配置固定された複数のエラストマーパッドとから構成された型枠に流し込んで、前記多孔性キャリアの下から真空吸引して脱水し、さらに圧縮・加熱を行うことにより得られる、複数のリブにより構成される開口セル格子と、該格子の一方の開口部を覆う連続的な平板と、他方の開口部の一部を覆うフランジとが、緻密な圧縮繊維材料により一体成形された構造からなる石膏ボード原紙再生パネル。
【請求項２】
前記凝集剤として低カチオン凝集剤を添加して懸濁している粒子を凝結させてソフトフロックにフロック化した後、強カチオン凝集剤を添加して前記ソフトフロックを凝集させてハードフロックとすることを特徴とする請求項１に記載の石膏ボード原紙再生パネル。
【請求項３】
前記弱酸性は水素イオン濃度（ｐＨ）約６であり、前記凝集剤はカチオン凝集剤またはアニオン凝集剤を前記石膏ボード原紙の紙部分に対して０．０１重量％から０．２重量％添加することを特徴とする請求項１または請求項２に記載の石膏ボード原紙再生パネル。
【請求項４】
嵩比重が約０．２〜約０．５の範囲内であることを特徴とする請求項１乃至請求項３のいずれか１つに記載の石膏ボード原紙再生パネル。
【請求項５】
前記スラリーに防水剤を配合したことを特徴とする請求項１乃至請求項４のいずれか１つに記載の石膏ボード原紙再生パネル。
【請求項６】
表面に防水処理を施したことを特徴とする請求項１乃至請求項４のいずれか１つに記載の石膏ボード原紙再生パネル。
【請求項７】
防水フィルムを表面に貼り付けたことを特徴とする請求項１乃至請求項４のいずれか１つに記載の石膏ボード原紙再生パネル。
【請求項８】
前記スラリーに不燃性無機材料としてロックウール及び／またはガラス繊維を配合したことを特徴とする請求項１乃至請求項７のいずれか１つに記載の石膏ボード原紙再生パネル。
【請求項９】
前記他方の開口部の一部を覆うフランジ側の面同士を２枚貼り合わせたことを特徴とする請求項１乃至請求項８のいずれか１つに記載の石膏ボード原紙再生パネル。
【請求項１０】
前記他方の開口部の一部を覆うフランジ側の面の全面に薄い鋼板を貼り付けたことを特徴とする請求項１乃至請求項８のいずれか１つに記載の石膏ボード原紙再生パネル。
【請求項１１】
前記連続的な平板表面に無機コーティング剤を塗布したことを特徴とする請求項１乃至請求項１０のいずれか１つに記載の石膏ボード原紙再生パネル。
【請求項１２】
全体を無機含浸剤中に浸漬したことを特徴とする請求項１乃至請求項１０のいずれか１つに記載の石膏ボード原紙再生パネル。
【請求項１３】
請求項１乃至請求項４のいずれか１つに記載の石膏ボード原紙再生パネルと石膏ボードとを交互に積層してなることを特徴とする耐火パネル。
【請求項１４】
請求項１乃至請求項４のいずれか１つに記載の石膏ボード原紙再生パネルの両面に石膏ボードを貼り合せてなることを特徴とする耐火パネル。
【請求項１５】
石膏ボードから分離された石膏ボード原紙をパルパーで解繊してスラリーを得る工程と、
強化剤及び耐水剤を添加し、弱酸性領域に調整した後、凝集剤を加えて完全に固液分離した凝集紙料を得る工程と、
前記凝集紙料を濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、
多孔性キャリアの下から真空吸引して脱水しながら上下から１対のプレス板により圧縮するプリプレスによってさらに脱水する工程と、
加熱ヒータを内蔵した１対のプレス板により上下から加熱圧縮するホットプレス工程と
を具備することを特徴とする石膏ボード原紙再生パネルの製造方法。
【請求項１６】
石膏ボードから分離された石膏ボード原紙及び不燃性無機材料としてロックウール及び／またはガラス繊維を配合した原料をパルパーで解繊してスラリーを得る工程と、
強化剤及び耐水剤を添加し、弱酸性領域に調整した後、凝集剤を加えて完全に固液分離した凝集紙料を得る工程と、
前記凝集紙料を濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、
多孔性キャリアの下から真空吸引して脱水しながら上下から１対のプレス板により圧縮するプリプレスによってさらに脱水する工程と、
加熱ヒータを内蔵した１対のプレス板により上下から加熱圧縮するホットプレス工程と
を具備することを特徴とする石膏ボード原紙再生パネルの製造方法。
【請求項１７】
前記凝集剤として低カチオン凝集剤を添加して懸濁している粒子を凝結させてソフトフロックにフロック化した後、強カチオン凝集剤を添加して前記ソフトフロックを凝集させてハードフロックとすることを特徴とする請求項１５または請求項１６に記載の石膏ボード原紙再生パネルの製造方法。
【請求項１８】
請求項１乃至請求項１２のいずれか１つに記載の石膏ボード原紙再生パネルを複数用いて組み立てることを特徴とする仮設住宅または簡易住宅。
【発明の詳細な説明】
【技術分野】
【０００１】
本発明は、建材として多用されている石膏ボードから廃材として分離される石膏ボード原紙を主原料として製造される圧縮繊維パネルであって、廃材となった石膏ボードのリサイクルに大きく貢献でき、強度と不燃性と軽量性とを併せ持ち、建材等の用途に広く用いることのできる石膏ボード再生圧縮パネル及びその製造方法並びに石膏ボード再生圧縮パネルを応用した耐火パネル及び仮設住宅・簡易住宅に関するものである。
【背景技術】
【０００２】
一戸建て家屋、アパート、マンション、ビルを問わず、建物の天井・壁板等に石膏ボードが広く用いられており、２００４年現在で年間約５．５億平方メートル生産されており、国内で最も多く使用される建材となっている。この石膏ボードは、２枚の丈夫な石膏ボード原紙の間に石膏を流し込んで硬化させて製造するものであり、施工時の切れ端や取り壊された家屋等から出る石膏ボードは廃材として処分されるが、野積みした場合石膏が発熱して石膏ボード原紙が燃えるため処理費の安い安定型処分場では受け入れられず、処理費の高い管理型処分場で処理しなければならなかった。
【０００３】
ところが、近年、廃材となった石膏ボードの石膏と石膏ボード原紙を分離する装置が開発されて使用されている。このうち、分離された石膏は石膏ボードの原料等としてリサイクルすることができるが、石膏ボード原紙は再生使用が困難で、また燃やすと酸化イオウ化合物（ＳＯX ）が発生して、木が枯れたり酸性雨の原因になったりして大きな問題があるため、やはり処理費の高い管理型処分場で処理しなければならなかった。が、それも２００４年現在で廃石膏ボード原紙の量が年間約２２万トンに達する計算となり、埋め立て処分も限界に来ている。
【０００４】
さらに、石膏ボード原紙には分離機を通したものでも、通常２０％〜５０％の石膏が付着しており、そのまま抄紙した場合、抄紙網に石膏が付着し、障害を起こす。そのため、水洗して再生紙の原料とする検討もされているが、完全に石膏分を取り除くことができず、５％〜１０％は付着しており、それらは水に溶けた石膏水となり、抄紙網を汚し、再利用の障害となっている。また、同時に水洗時の排水処理も大きな問題となる。
【０００５】
そこで、特許文献１に示されるように、石膏ボード原紙を乾式解繊した解繊ファイバー（主原料）に水溶性難燃剤の水溶液を添加した原料をマット状に予備成形し、熱圧縮して厚み６ｍｍ〜２０ｍｍの難燃性ボードに成形するリサイクル技術が開発されている。
【特許文献１】特開２００４−１２２７２２号公報
【発明の開示】
【発明が解決しようとする課題】
【０００６】
しかしながら、上記特許文献１に記載された従来の難燃性ボードは、比重０．８〜１．２と重い上に耐水性がないため建材として使用するのは困難であり、また薄いボード単体では、それ自体でパネルを構成する構造体にはならず、用途がないため製品として市場に出回らないという問題点があった。
【０００７】
そこで、本発明は、石膏ボード原紙の持つ固結性及び難燃性を利用して、安価でより軽量かつ高強度で建材として使用するための難燃性または不燃性さらには耐水性という要求を満たすことができ、現在建材リサイクルの大きな障害となっている石膏ボード原紙を活用した広範な用途を有する石膏ボード原紙再生パネル及びその製造方法並びに耐火パネルを提供することを課題とするものである。
【０００８】
また、本発明は、安価で軽量かつ高強度な石膏ボード原紙再生パネルを応用した仮設住宅及び簡易住宅を提供することをも課題とするものである。
【課題を解決するための手段】
【０００９】
請求項１の発明にかかる石膏ボード原紙再生パネルは、石膏ボードから分離された石膏ボード原紙をパルパーで解繊して得られたスラリーを弱酸性に調整し、凝集剤を添加した後、微細孔が全面に穿設された多孔性キャリアと該多孔性キャリアの板面に幾何学的に配置固定された複数のエラストマーパッドとから構成された型枠に流し込んで、前記多孔性キャリアの下から真空吸引して脱水し、さらに圧縮・加熱を行うことにより得られる、複数のリブにより構成される開口セル格子と、該格子の一方の開口部を覆う連続的な平板と、他方の開口部の一部を覆うフランジとが、緻密な圧縮繊維材料により一体成形された構造からなるものである。
【００１０】
請求項２の発明にかかる石膏ボード原紙再生パネルは、請求項１の構成において、前記凝集剤として低カチオン凝集剤を添加して懸濁している粒子を凝結させてソフトフロックにフロック化した後、強カチオン凝集剤を添加して前記ソフトフロックを凝集させてハードフロックとするものである。
【００１１】
請求項３の発明にかかる石膏ボード原紙再生パネルは、請求項１または請求項２の構成において、前記弱酸性は水素イオン濃度（ｐＨ）約６であり、前記凝集剤はカチオン凝集剤またはアニオン凝集剤を前記石膏ボード原紙の紙部分に対して０．０１重量％から０．２重量％添加するものである。
【００１２】
請求項４の発明にかかる石膏ボード原紙再生パネルは、請求項１乃至請求項３のいずれか１つの構成において、嵩比重が約０．２〜約０．５の範囲内であるものである。
【００１３】
請求項５の発明にかかる石膏ボード原紙再生パネルは、請求項１乃至請求項４のいずれか１つの構成において、前記スラリーに防水剤を配合したものである。
【００１４】
請求項６の発明にかかる石膏ボード原紙再生パネルは、請求項１乃至請求項４のいずれか１つの構成において、表面に防水処理を施したものである。
【００１５】
請求項７の発明にかかる石膏ボード原紙再生パネルは、請求項１乃至請求項４のいずれか１つの構成において、防水フィルムを表面に貼り付けたものである。
【００１６】
請求項８の発明にかかる石膏ボード原紙再生パネルは、請求項１乃至請求項７のいずれか１つの構成において、前記スラリーに不燃性無機材料としてロックウール及び／またはガラス繊維を配合したものである。
【００１７】
請求項９の発明にかかる石膏ボード原紙再生パネルは、請求項１乃至請求項８のいずれか１つの構成において、前記他方の開口部の一部を覆うフランジ側の面同士を２枚貼り合わせたものである。
【００１８】
請求項１０の発明にかかる石膏ボード原紙再生パネルは、請求項１乃至請求項８のいずれか１つの構成において、前記他方の開口部の一部を覆うフランジ側の面の全面に薄い鋼板を貼り付けたものである。
【００１９】
請求項１１の発明にかかる石膏ボード原紙再生パネルは、請求項１乃至請求項１０のいずれか１つの構成において、前記連続的な平板表面に無機コーティング剤を塗布したものである。
【００２０】
請求項１２の発明にかかる石膏ボード原紙再生パネルは、請求項１乃至請求項１０のいずれか１つの構成において、全体を無機含浸剤中に浸漬したものである。
【００２１】
請求項１３の発明にかかる耐火パネルは、請求項１乃至請求項４のいずれか１つに記載の石膏ボード原紙再生パネルと石膏ボードとを交互に積層してなるものである。
【００２２】
請求項１４の発明にかかる耐火パネルは、請求項１乃至請求項４のいずれか１つに記載の石膏ボード原紙再生パネルの両面に石膏ボードを貼り合せてなるものである。
【００２３】
請求項１５の発明にかかる石膏ボード原紙再生パネルの製造方法は、石膏ボードから分離された石膏ボード原紙をパルパーで解繊してスラリーを得る工程と、強化剤及び耐水剤を添加し、弱酸性領域に調整した後、凝集剤を加えて完全に固液分離した凝結紙料を得る工程と、前記凝結紙料を濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、多孔性キャリアの下から真空吸引して脱水しながら上下から１対のプレス板により圧縮するプリプレスによってさらに脱水する工程と、加熱ヒータを内蔵した１対のプレス板により上下から加熱圧縮するホットプレス工程とを具備するものである。
【００２４】
請求項１６の発明にかかる石膏ボード原紙再生パネルの製造方法は、石膏ボードから分離された石膏ボード原紙及び不燃性無機材料としてロックウール及び／またはガラス繊維を配合した原料をパルパーで解繊してスラリーを得る工程と、強化剤及び耐水剤を添加し、弱酸性領域に調整した後、凝集剤を加えて完全に固液分離した凝結紙料を得る工程と、前記凝結紙料を濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、多孔性キャリアの下から真空吸引して脱水しながら上下から１対のプレス板により圧縮するプリプレスによってさらに脱水する工程と、加熱ヒータを内蔵した１対のプレス板により上下から加熱圧縮するホットプレス工程とを具備するものである。
【００２５】
請求項１７の発明にかかる石膏ボード原紙再生パネルの製造方法は、請求項１５または請求項１６の構成において、前記凝集剤として低カチオン凝集剤を添加して懸濁している粒子を凝結させてソフトフロックにフロック化した後、強カチオン凝集剤を添加して前記ソフトフロックを凝集させてハードフロックとするものである。
【００２６】
請求項１８の発明にかかる仮設住宅または簡易住宅は、請求項１乃至請求項１２のいずれか１つに記載の石膏ボード原紙再生パネルを複数用いて組み立てるものである。
【発明の効果】
【００２７】
請求項１の発明にかかる石膏ボード原紙再生パネルは、石膏ボードから分離された石膏ボード原紙をパルパーで解繊して得られたスラリーを弱酸性に調整し、凝集剤を添加した後、微細孔が全面に穿設された多孔性キャリアの板面に幾何学的に配置固定された複数のエラストマーパッドから構成された型枠に流し込んで、多孔性キャリアの下から真空吸引して脱水し、さらに圧縮・加熱を行うことにより得られる、複数のリブにより構成される開口セル格子と、格子の一方の開口部を覆う連続的な平板と、他方の開口部の一部を覆うフランジとが、緻密な圧縮繊維材料により一体成形された構造からなるものである。
【００２８】
ここで、石膏ボードから分離された石膏ボード原紙には石膏が約５重量％〜約５０重量％含まれている。さらに、石膏ボード原紙をパルパーで解繊する際にこの石膏が水に０．１％〜１％程度溶解する。したがって、得られたスラリーには幾分かの石膏が含まれており、これによって石膏ボード原紙再生パネルに固結性及び難燃性が付与されることになるが、そのまま抄紙したのでは石膏が溶けた石膏水とスラリーに懸濁した石膏によって、多孔性キャリアの全面に穿設された微細孔が詰まってしまい、石膏ボード原紙再生パネルを製造することができない。
【００２９】
そこで、本発明者らが鋭意実験研究を重ねた結果、スラリーを弱酸性に調整し、凝集剤を添加することによって、石膏の遊離粉末は石膏ボード原紙の紙分と凝結し、石膏水は紙分（セルロース）に吸着されるため、多孔性キャリアの全面に穿設された微細孔が詰まるという不具合が発生することがなくなり、透明度の高い水分が多孔性キャリアの微細孔から脱水されることになる。このようにして、本発明者らは石膏ボード原紙再生パネルを製造する方法を全く新規に発明したものである。
【００３０】
圧縮されることによって幾何学的に配置された複数のエラストマーパッドは潰されて横方向に伸び、その間に挟まれた原料スラリーの脱水物は強力に圧縮されてリブとなり、エラストマーパッドの幾何学的形状と幾何学的配置によって定まる一定形状の開口セル格子を構成する。そして、多孔性キャリアの側がフランジによって一部（周囲）を覆われる複数の開口部となり、反対側の面に圧縮された再生石膏ボード原紙からなる連続的な平板が形成される。これによって、軽量（嵩比重０．８未満）で強靭、かつ難燃性のパネルが得られる。
【００３１】
上述の如く、このパネルの原料にはバインダーが添加されていないが、強靭なパネルとなる理由は、上述の如く石膏ボードから分離された石膏ボード原紙にまだ付着している石膏と、石膏ボード原紙中に含まれる粘着剤がバインダーとして働くためと考えられる。
【００３２】
かかるパネルは、通常は複数の開口部の側同士を２枚合わせて接着して使用されるが、複数の開口部の面に難燃性または不燃性の板材を貼り付けて用いることもできる。そして、軽量で強靭かつ難燃性であるため、部屋の壁やパーティションに使用すれば運搬や施工も容易で、しかもリサイクル製品であるため低コストのパネルとなる。
【００３３】
このようにして、より軽量かつ高強度で建材として使用するための難燃性という要求を満たすことができ、広範な用途を有する石膏ボード原紙再生パネルとなる。
【００３４】
請求項２の発明にかかる石膏ボード原紙再生パネルは、請求項１の構成において、前記凝集剤として低カチオン凝集剤を添加して懸濁している粒子を凝結させてソフトフロックにフロック化した後、強カチオン凝集剤を添加して前記ソフトフロックを凝集させてハードフロックとするものである。ハードフロックとすることによって、抄型における濾水性が迅速になるとともに、材料の歩留りの向上を図ることができる。このようにして、低カチオン凝集剤による凝結（コアギュレーション：Coagulation）と強カチオン凝集剤による凝集（フロキュレーション：Flocculation）という２段階を経て、初めて固液分離した凝集紙料が得られ、スムーズに石膏ボード原紙再生パネルを成形することができる。
【００３５】
このようにして、より軽量かつ高強度で建材として使用するための難燃性という要求を満たすことができ、広範な用途を有する石膏ボード原紙再生パネルとなる。
【００３６】
請求項３の発明にかかる石膏ボード原紙再生パネルは、請求項１または請求項２の構成において、前記弱酸性は水素イオン濃度（ｐＨ）約６であり、前記凝集剤はカチオン凝集剤またはアニオン凝集剤を前記石膏ボード原紙の紙部分に対して０．０１重量％から０．２重量％添加するものである。
【００３７】
本発明者らが鋭意実験研究を重ねた結果、弱酸性は水素イオン濃度（ｐＨ）約６とし、凝集剤はカチオン凝集剤またはアニオン凝集剤を石膏ボード原紙の紙部分に対して０．０１重量％から０．２重量％の範囲内で添加するのが最も効果的であることを見出し、この知見に基づいて本発明を完成したものである。なお、凝集剤の添加量は紙部分に対して０．０１５重量％とするのが最適であることが分かった。
【００３８】
このようにして、より軽量かつ高強度で建材として使用するための難燃性という要求を満たすことができ、広範な用途を有する石膏ボード原紙再生パネルとなる。
【００３９】
請求項４の発明にかかる石膏ボード原紙再生パネルは、嵩比重が約０．２〜約０．５の範囲内である。このように、嵩比重を小さくしても、本発明にかかる石膏ボード原紙再生パネルにおいては充分な強度を確保することができ、建材等として用いることによって運搬・施工のための労力が著しく軽減されて、施工の容易化・迅速化に貢献することができる。そして、軽量で強靭かつ難燃性であるため、部屋の壁やパーティションに使用すれば運搬や施工も容易で、しかもリサイクル製品であるため低コストのパネルとなる。
【００４０】
このようにして、より軽量かつ高強度で建材として使用するための難燃性という要求を満たすことができ、広範な用途を有する石膏ボード原紙再生パネルとなる。
【００４１】
請求項５の発明にかかる石膏ボード原紙再生パネルにおいては、原料スラリーに防水剤を配合している。これによって、得られる石膏ボード原紙再生パネルは難燃性のみならず、防水性・耐水性・撥水性をも兼ね備えるものとなり、内部の壁やパーティションといった用途のみならず、外壁等の屋外用途にも耐え得るものとなる。しかも、石膏ボード原紙再生パネルを成形した後に無機透水防止剤を表面に塗布するというような作業が必要ないため、より低コストとなる。
【００４２】
このようにして、より軽量かつ高強度で建材として使用するための難燃性さらには耐水性という要求を満たすことができ、広範な用途を有する石膏ボード原紙再生パネルとなる。
【００４３】
請求項６の発明にかかる石膏ボード原紙再生パネルは、表面に防水処理を施したものである。ここで、防水処理の方法としては、例えば、無機透水防止剤を表面に塗布する等の方法がある。これによって、本発明の石膏ボード原紙再生パネルは難燃性のみならず、防水性・耐水性・撥水性をも兼ね備えるものとなり、内部の壁やパーティションといった用途のみならず、外壁等の屋外用途にも耐え得るものとなる。しかも、石膏ボード原紙再生パネルを成形した後に必要な箇所のみに防止処理を施すことができるため、より確実に防水性を付与することができる。
【００４４】
このようにして、より軽量かつ高強度で建材として使用するための難燃性さらには耐水性という要求を満たすことができ、広範な用途を有する石膏ボード原紙再生パネルとなる。
【００４５】
請求項７の発明にかかる石膏ボード原紙再生パネルは、防水フィルムを表面に貼り付けたものである。これによって、本発明の石膏ボード原紙再生パネルはより強力な防水性・耐水性・撥水性をも兼ね備えるものとなり、内部の壁やパーティションといった用途のみならず、外壁等の屋外用途にも耐え得るものとなる。しかも、石膏ボード原紙再生パネルを成形して２枚ずつ貼り合わせる等した後に防水フィルムを表面に貼り付けることができるため、より確実に防水性を付与することができる。
【００４６】
このようにして、より軽量かつ高強度で建材として使用するための耐水性という要求を満たすことができ、広範な用途を有する石膏ボード原紙再生パネルとなる。
【００４７】
請求項８の発明にかかる石膏ボード原紙再生パネルは、原料スラリーに不燃性無機材料としてロックウール及び／またはガラス繊維を配合したものである。これによって、本発明の石膏ボード原紙再生パネルは難燃性よりも一段と優れた不燃性パネルとなり、防水性・耐水性・撥水性をも兼ね備えて、内部の壁やパーティションといった用途のみならず、外壁等の屋外用途にも耐え得るものとなる。
【００４８】
このようにして、より軽量かつ高強度で建材として使用するための不燃性さらには耐水性という要求を満たすことができ、広範な用途を有する石膏ボード原紙再生パネルとなる。
【００４９】
請求項９の発明にかかる石膏ボード原紙再生パネルは、他方の開口部の一部を覆うフランジ側の面同士を２枚貼り合わせたものである。これによって、石膏ボード原紙再生パネルの両面が連続する板状になって、パネルとして使い易くなる。
【００５０】
このようにして、より軽量かつ高強度で建材として使用するための不燃性さらには耐水性という要求を満たすことができ、広範な用途を有し、様々な応用が可能な石膏ボード原紙再生パネルとなる。
【００５１】
請求項１０の発明にかかる石膏ボード原紙再生パネルは、他方の開口部の一部を覆うフランジ側の面の全面に薄い鋼板を貼り付けたものである。これによって、石膏ボード原紙再生パネルの軽量性を損ねることなく、薄い鋼板側に耐火性を持たせることができ、より用途を拡げることができる。
【００５２】
このようにして、より軽量かつ高強度で建材として使用するための不燃性さらには耐水性という要求を満たすことができ、広範な用途を有し、様々な応用が可能な石膏ボード原紙再生パネルとなる。
【００５３】
請求項１１の発明にかかる石膏ボード原紙再生パネルは、請求項１乃至請求項１０のいずれか１つの構成において、前記連続的な平板表面に無機コーティング剤を塗布したものである。これによって、石膏ボード原紙再生パネルの表面にさらなる難燃性さらには不燃性を付与することができ、より用途を拡げることができる。
【００５４】
このようにして、より軽量かつ高強度で建材として使用するための不燃性さらには耐水性という要求を満たすことができ、広範な用途を有し、様々な応用が可能な石膏ボード原紙再生パネルとなる。
【００５５】
請求項１２の発明にかかる石膏ボード原紙再生パネルは、請求項１乃至請求項１０のいずれか１つの構成において、全体を無機含浸剤中に浸漬したものである。これによって、無機含浸剤が石膏ボード原紙再生パネルの全体に含浸されて、さらなる難燃性さらには不燃性を付与することができ、より用途を拡げることができる。
【００５６】
このようにして、より軽量かつ高強度で建材として使用するための不燃性さらには耐水性という要求を満たすことができ、広範な用途を有し、様々な応用が可能な石膏ボード原紙再生パネルとなる。
【００５７】
請求項１３の発明にかかる耐火パネルは、石膏ボード原紙再生パネルと石膏ボードとを交互に積層してなるものである。このように、リサイクルによって低コストで製造できる石膏ボード原紙再生パネルと石膏ボードとを交互に積層することにより、より低コストでしかも耐火性に優れたパネルとすることができ、かつ重量も減らすことができる。
【００５８】
このようにして、より低コストでかつ軽量であり、しかも耐火性に優れた耐火パネルとなる。
【００５９】
請求項１４の発明にかかる耐火パネルは、石膏ボード原紙再生パネルの両面に石膏ボードを貼り合せてなるものである。このように、リサイクルによって低コストで製造できる石膏ボード原紙再生パネルを石膏ボードで挟むことにより、より低コストでしかも耐火性に優れたパネルとすることができ、かつ重量も減らすことができる。
【００６０】
このようにして、より低コストでかつ軽量であり、しかも耐火性に優れた耐火パネルとなる。
【００６１】
請求項１５の発明にかかる石膏ボード原紙再生パネルの製造方法は、石膏ボードから分離された石膏ボード原紙をパルパーで解繊してスラリーを得る工程と、強化剤及び耐水剤を添加し、弱酸性領域に調整した後、凝集剤を加えて完全に固液分離した凝集紙料を得る工程と、これを濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、多孔性キャリアの下から真空吸引して脱水しながら上下から１対のプレス板により圧縮するプリプレスによってさらに脱水する工程と、加熱ヒータを内蔵した１対のプレス板により上下から加熱圧縮するホットプレス工程とを具備する。
【００６２】
ここで、弱酸性領域に調整するのは、他の添加剤の歩留まりを上げるためと紙料がアルカリ性であるため、無機材料に定着させて歩留りや濾水性を向上させるためである。そして、石膏ボード原紙をパルパーで解繊して得られたスラリーに強化剤及び耐水剤を添加しているため、高強度で耐水性に優れた石膏ボード原紙再生パネルを得ることができる。
【００６３】
このようにして、より軽量かつ高強度で建材として使用するための難燃性さらには耐水性という要求を満たすことができ、広範な用途を有する石膏ボード原紙再生パネルの製造方法となる。
【００６４】
請求項１６の発明にかかる石膏ボード原紙再生パネルの製造方法は、石膏ボードから分離された石膏ボード原紙及び不燃性無機材料としてロックウール及び／またはガラス繊維を配合した原料をパルパーで解繊してスラリーを得る工程と、強化剤及び耐水剤を添加し、弱酸性領域に調整した後、凝集剤を加えて完全に固液分離した凝集紙料を得る工程と、凝結紙料を濃度０．５〜３％のスラリーとして、多孔性キャリアの板面に幾何学的に配置固定された複数のエラストマーパッドを具備する型枠に流し込み、多孔性キャリアの下から真空吸引して脱水する工程と、多孔性キャリアの下から真空吸引して脱水しながら上下から１対のプレス板により圧縮するプリプレスによってさらに脱水する工程と、加熱ヒータを内蔵した１対のプレス板により上下から加熱圧縮するホットプレス工程とを具備するものである。
【００６５】
ここで、弱酸性領域に調整するのは、他の添加剤の歩留まりを上げるためと紙料がアルカリ性であるため、無機材料に定着させて歩留りや濾水性を向上させるためである。そして、原料として石膏ボード原紙にロックウール及び／またはガラス繊維を配合し、この原料をパルパーで解繊して得られたスラリーに強化剤及び耐水剤を添加しているため、不燃性かつ高強度で耐水性に優れた石膏ボード原紙再生パネルを得ることができる。
【００６６】
このようにして、より軽量かつ高強度で建材として使用するための不燃性さらには耐水性という要求を満たすことができ、広範な用途を有する石膏ボード原紙再生パネルの製造方法となる。
【００６７】
請求項１７の発明にかかる石膏ボード原紙再生パネルの製造方法は、凝集剤として低カチオン凝集剤を添加して懸濁している粒子を凝結させてソフトフロックにフロック化した後、強カチオン凝集剤を添加してソフトフロックを凝集させてハードフロックとするものである。ハードフロックとすることによって、抄型における濾水性が迅速になるとともに、材料の歩留りの向上を図ることができる。このようにして、低カチオン凝集剤による凝結（コアギュレーション：Coagulation）と強カチオン凝集剤による凝集（フロキュレーション：Flocculation）という２段階を経て、初めて完全に固液分離した凝集紙料が得られ、スムーズに石膏ボード原紙再生パネルを成形することができる。
【００６８】
このようにして、より軽量かつ高強度で建材として使用するための不燃性さらには耐水性という要求を満たすことができ、広範な用途を有する石膏ボード原紙再生パネルの製造方法となる。
【００６９】
請求項１８の発明にかかる仮設住宅または簡易住宅は、請求項１乃至請求項１２のいずれか１つに記載の石膏ボード原紙再生パネルを複数用いて組み立てるものである。特に、不燃性・耐水性を有し、２枚の石膏ボード原紙再生パネルのフランジ側同士を貼り合わせたものが望ましい。
【００７０】
本年（２００４年）１０月下旬に発生した新潟中越地震にも見られるように、大地震、台風、土砂災害、土石流、火災、等で家を失った人々は、学校の体育館等の避難所やテント等で長期間の仮住まいを強いられ、その精神的・肉体的苦痛は計り知れないものがある。しかし、仮設住宅を建てるのには早くても１ヶ月近くかかり、そのための費用も膨大となる。そこで、安価で軽量かつ高強度の石膏ボード原紙再生パネルを複数用いて臨時の仮設住宅を組み立てることによって、仮設住宅が建設されるまでの間の仮住まいとして利用してもらえば、少なくとも避難所やテントで長期間生活するよりは、精神的・肉体的ストレスが軽くなるものと考えられる。
【００７１】
また、世界的に見ると、アフリカ等の貧困な地域の発展途上国において、充分な住宅が確保されていないという現状がある。そこで、簡易なパネル構造で組み立てが容易で、軽量である上に難燃性・耐水性がある石膏ボード原紙再生パネルを複数用いて簡易住宅を建てることによって、住宅不足を解消することができる。特に、砂漠地帯においては昼夜の寒暖の差が激しく、強烈な砂嵐も吹くので、テントでは不十分である。断熱性があり、砂嵐をも防ぐことができる石膏ボード原紙再生パネルで、風雨を凌ぐことができる簡易住宅を建てられる。しかも、石膏ボード原紙再生パネルの軽量性という特長によって、海外へ大量に輸送することも容易であり、ＯＤＡ（政府開発援助）等の開発援助の一環としても有用である。
【００７２】
このようにして、安価・軽量かつ高強度で建材として使用するための不燃性さらには耐水性という要求を満たすことができる石膏ボード原紙再生パネルの１つの用途としての仮設住宅または簡易住宅となる。
【発明を実施するための最良の形態】
【００７３】
以下、本発明の実施の形態について、図面を参照しつつ説明する。
【００７４】
実施の形態１
まず、本発明の実施の形態１について、図１乃至図５を参照して説明する。
【００７５】
図１（ａ）は本発明の実施の形態１にかかる石膏ボード原紙再生パネルの完成状態の一部分を示す斜視図、（ｂ）は部分拡大平面図である。図２（ａ）は本発明の実施の形態１にかかる石膏ボード原紙再生パネルを製造するための型枠を示す斜視図、（ｂ）は部分拡大図である。図３（ａ），（ｂ），（ｃ）は本発明の実施の形態１にかかる石膏ボード原紙再生パネルの製造方法の手順を示す説明図である。図４は本発明の実施の形態１にかかる石膏ボード原紙再生パネルのフランジが形成される過程を示す説明図である。図５は本発明の実施の形態１にかかる石膏ボード原紙再生パネル２枚をフランジ側同士で貼り合わせた状態を示す一部切欠き斜視図である。
【００７６】
図１（ａ），（ｂ）に示されるように、本実施の形態１にかかる石膏ボード原紙再生パネル１は、複数のリブ２ａにより構成される開口セル格子２と、開口セル格子２の一方の開口部を覆う連続的な平板３と、他方の開口部の一部（周囲）を覆うフランジ４とが、緻密な圧縮繊維材料により一体成形された構造を有しており、開口セル格子２の形状は略正六角柱状である。そして、石膏ボード原紙再生パネル１を構成する圧縮繊維材料の約２０重量％は不燃性無機材料（ロックウール）、約８０重量％は廃材石膏ボードから分離された石膏ボード原紙からなるものである。
【００７７】
そして、原料中には防水剤も配合されている。これによって、石膏ボード原紙再生パネル１は、撥水性・防水性・耐水性をも有するものとなり、石膏ボード原紙再生パネル１は、軽量かつ高強度という圧縮繊維パネルの持つ特性に加えて、不燃性・耐水性をも具備するものとなるため、従来の回収パルプ１００％からなる可燃性の圧縮繊維パネルを用いることができなかった建物の内壁・パーティション、さらには外壁といった建材等の用途にも応用範囲が拡がることになる。
【００７８】
次に、本実施の形態１にかかる石膏ボード原紙再生パネル１を製造するための型枠について、図２を参照して説明する。図２（ａ），（ｂ）に示されるように、本実施の形態１にかかる石膏ボード原紙再生パネル１を製造するための型枠１１は、多数の小さな孔１２ａが全面に穿設された金属板からなる多孔性キャリア１２と、多孔性キャリア１２に所定の幾何学的配置及び相互間隔をとって固定される多数のエラストマーパッド１３と、多孔性キャリア１２の周囲を囲む止め板１４を中心として構成されている。
【００７９】
エラストマーパッド１３の多孔性キャリア１２への固定方法としては、本実施の形態１においては、型にはいった未固化状態のエラストマーに、プライマーを塗布した金属製の多孔性キャリア１２を押し当てて、固化した後に多孔性キャリア１２とエラストマーパッド１３が一体となるようにした。エラストマーパッド１３は、通常、幾何学バターンにより多孔性キャリア１２の表面に均等に配置される。エラストマーパッド１３は十分なエラストマー弾性を有する物質であれば、どのような物質によっても形成することができ、例えばシリコンゴム、クロロブレンゴム等を含む各種の合成ゴムを用いることができるが、本実施の形態１においては、耐久性及び弾性の点で特に優れた特性を有するシリコンゴムを用いている。
【００８０】
さらに、本実施の形態１においては、図２（ｂ）の拡大図に示されるように、このエラストマーパッド１３の横断面を略正六角形にすることによって、石膏ボード原紙再生パネル１の開口セル格子２を略正六角柱形状としている。なお、エラストマーパッド１３が加圧されていない状態のとき、エラストマーパッド１３の頂部の径ｄと底部の径ｅとの比は、ｄ／ｅ≦１．２であることが好ましい。ｄ／ｅ＞１．２であると脱型時にフランジ部分が壊れる恐れがある。また、エラストマーパッド１３の硬さをより柔らく可撓性を有するものとすることにより、多孔性キャリア１２に垂直に圧力が加えられたとき、各エラストマーパッド１３の基部を囲む部分に圧密される堆積繊維の量を増加させることができ、開口セル格子２内に突出するフランジ４の面積を広くすることができる。
【００８１】
本実施の形態１においては、エラストマーパッド１３が十分な高さ及び可撓性を有しており、多孔性キャリア１２に対し垂直に加圧されるとき、エラストマーパッド１３の基部の周囲の繊維材料は、それが多孔性キャリア１２に付着している場所において、多孔性キャリア１２に対し押しつけられ、圧縮される。これは、エラストマーパッド１３が多孔性キャリア１２に固定されているため、エラストマーパッド１３の基部における多孔性キャリア１２表面に平行な方向へのエラストマーバッド１３の拡張が局所的に不可能であるために起こる。結果として生ずる圧力によって、エラストマーパッド１３の基部の周りの堆積繊維の一部が取込まれ、圧縮され開口セル格子２の壁またはリブをなす部分２ｂと一体成形されたフランジ４を形成する。
【００８２】
このようなフランジ４は、開口セル格子２内の面積の約５％から約１５％を覆うようにすることによって、格子２を補強し、石膏ボード原紙再生パネル１の剛性を高めることができる。また、この石膏ボード原紙再生パネル１は単独でも使用可能であるが、２枚またはそれ以上の枚数の石膏ボード原紙再生パネル１を貼り合わせた多層石膏ボード原紙再生パネルを形成する場合には、接着のための接触面積を増大させることができる。建材等の用途としては、通常２枚の石膏ボード原紙再生パネル１のフランジ４側同士を合わせて接着して、開口部のないボードとして用いられる。
【００８３】
具体的な製造方法の実施例１について、図３乃至図５を参照して説明する。原料としては、廃材石膏ボードから分離された石膏ボード原紙１００重量％、アニオン系のアクリル系樹脂２重量％、低カチオンのエポキシ系樹脂１．５重量％、中性の防水剤としてのパラフィンエマルジョンを３重量％の配合とし、実験用パルパーで湿式解繊混合してスラリーを得た。スラリー濃度は３．０％に調整し、さらに硫酸アルミニウムでｐＨ６に調整した。スラリーの濾水性を勘案し、強カチオンの凝集剤を加えて完全に固液分離した凝集紙料を得た。
【００８４】
こうして製造した凝集紙料を濃度１．２％のスラリーＳ１として、図３（ａ）に示されるように、型枠１１に流し込み、型枠１１の多孔性キャリア１２の下から真空ポンプ１６によって真空吸引して成形した。この場合のドレンタイム４５秒〜５０秒、脱型後の含水量７５重量％であった。以後、図３（ｂ）に示されるプリプレスによる脱水工程５秒、図３（ｃ）に示されるホットプレス工程１３分を経て、モールド成形体として石膏ボード原紙再生パネル１を得た。
【００８５】
得られた石膏ボード原紙再生パネル１は、容易に着火しない難燃性を有し、さらに表面に鋼板を貼ったり、無機コーティングを施すことによって、不燃性を上げることができる。また、適度な耐水性があり、水による影響を殆ど受けない。
【００８６】
ここで、上述した図３（ｂ）に示されるプリプレス及び図３（ｃ）に示されるホットプレス工程による圧縮脱水工程において、多孔性キャリア１２上に固定されたエラストマーパッド１３に、上部成形型１５Ａ，１７Ａにより、堆積した繊維Ｓ２，Ｓ３を介して、多孔性キャリア１２に対して垂直方向に圧力が加えられる。すると、エラストマーパッド１３は、もとの台形状の断面形状から図４（ａ）に示されるような断面形状に変形する。エラストマーパッド１３の底部は、多孔性キャリア１２に固定されているので、その底部の大きさは殆ど変化しない。しかし、エラストマーパッド１３の中程の部分は、上方から加えられる圧力によって、水平方向に広がる。この拡張作用によって、堆積した繊維は、上下方向のみではなく、水平方向にも圧縮強化されることとなる。
【００８７】
そして、上部成形型１７Ａによる圧力が解除されると、図４（ｂ）に示されるように、エラストマーパッド１３の弾性力によってエラストマーパッド１３は元の形状に復帰する。そして、図４（ｂ），（ｃ）に示されるように、完成した石膏ボード原紙再生パネル１の開口部には、フランジ４が全周に亘って突出することになる。
【００８８】
このようにして製造された石膏ボード原紙再生パネル１を、図５に示されるように、２枚のフランジ４側同士を貼り合わせて１枚のボード１Ａとすることによって、建材を始めとする種々の用途に使用されるものとなる。この際に、フランジ４の面積が広いために接着面積を広くとることができ、強固に接着された建材用難燃性石膏ボード原紙再生パネル１Ａが得られる。
【００８９】
次に、具体的な製造方法の実施例２について、図３を参照して説明する。原料としては、廃材石膏ボードから分離された石膏ボード原紙３０重量％、ロックウール７０重量％、アニオン系のアクリル系樹脂２重量％、低カチオンのエポキシ系樹脂１．５重量％、中性の防水剤としてのパラフィンエマルジョンを３重量％の配合とし、実験用パルパーで湿式解繊混合してスラリーを得た。スラリー濃度は３．０％に調整し、さらに硫酸アルミニウムでｐＨ６に調整した。スラリーの濾水性を勘案し、強カチオンの凝集剤を加えて完全に固液分離した凝集紙料を得た。なお、不燃性無機材料としては、ロックウール以外にも、ガラス繊維、含水マグネシウム塩ケイ酸塩（セピオライト）、アタパルジャイト等を用いることもできる。
【００９０】
こうして製造した凝集紙料を濃度１．２％のスラリーＳ１として、図３（ａ）に示されるように、型枠１１に流し込み、型枠１１の多孔性キャリア１２の下から真空ポンプ１６によって真空吸引して成形した。この場合のドレンタイム４５秒〜５０秒、脱型後の含水量７５重量％であった。以後、図３（ｂ）に示されるプリプレスによる脱水工程５秒、図３（ｃ）に示されるホットプレス工程１３分を経て、モールド成形体として石膏ボード原紙再生パネルを得た。
【００９１】
得られた石膏ボード原紙再生パネルの不燃性について、試験を行った結果、総発熱量が不燃性の目安とされる８ＭＪ／ｍ2以下であり、不燃性であることが分かる。
【００９２】
実施の形態２
次に、本発明の実施の形態２について、図６を参照して説明する。図６は本発明の実施の形態２にかかる石膏ボード原紙再生パネルの完成状態を示す斜視図である。
【００９３】
図６に示されるように、本実施の形態２にかかる石膏ボード原紙再生パネル２０は、上記実施の形態１にかかる石膏ボード原紙再生パネル１のフランジ４側に約０．５ｍｍの厚さを有する鋼板２１を接着剤としてエポキシ系接着剤を用いて貼り付けてなるものである。石膏ボード原紙再生パネル１の製造方法は、上記実施の形態１において述べたのと同様であり、製造された石膏ボード原紙再生パネル１のフランジ４の全面に接着剤を塗布して、上から約０．８ｍｍの厚さを有する鋼板２１を載せて圧力を掛けて接着する。
【００９４】
こうして完成した石膏ボード原紙再生パネル２０は、片面が鋼板２１で覆われているために、この面が不燃性であり、さらには耐火性をも有する。したがって、防火特性が要求される建物の面にも応用することができ、しかも軽量性を失うことがなく、さらには石膏ボード原紙再生パネル１を２枚貼り合わせたボードより薄くなるので搬送・施工が容易であり、優れた建材外壁用等の耐火パネルとなる。なお、本実施の形態２においては、石膏ボード原紙再生パネル１のフランジ４側に薄い鋼板２１を有機系接着剤または無機系接着剤で貼り付けてなるものとしたが、薄い鋼板２１の代わりに不燃性無機材料（ロックウール、ガラス繊維、セピオライト、アタパルジャイト等）からなる薄いボードを有機系接着剤または無機系接着剤で貼り付けてなるものとしても良い。
【００９５】
実施の形態３
次に、本発明の実施の形態３について、図７及び図８を参照して説明する。図７は本発明の実施の形態３にかかる耐火パネルの完成状態を示す斜視図である。図８は本発明の実施の形態３の変形例にかかる耐火パネルの完成状態を示す斜視図である。
【００９６】
図７に示されるように、本実施の形態３にかかる耐火パネル２５は、石膏ボード２６と上記実施の形態１にかかる石膏ボード原紙再生パネル１を交互に積層してなるものである。石膏ボード２６としては、通常厚さ５ｍｍ〜厚さ２０ｍｍのものが製造され、流通しているが、本実施の形態３にかかる耐火パネル２５においては薄手の厚さ５ｍｍの石膏ボード２６を使用している。また、石膏ボード原紙再生パネル１としても薄手の厚さ１０ｍｍのものを使用している。これらの石膏ボード２６と石膏ボード原紙再生パネル１を無機発泡接着剤を全面に塗布して貼り合わせて、所定の枚数積層して行く。
【００９７】
本実施の形態３においては、図７に示されるように、石膏ボード２６を４枚と石膏ボード原紙再生パネル１を３枚交互に貼り合わせることによって、耐火パネル２５を完成している。このように、耐火パネル２５においては両面に不燃性の石膏ボード２６を配置しているので、間に必ずしも不燃性の石膏ボード原紙再生パネル１を挟む必要はなく、原料として廃材石膏ボードから分離された石膏ボード原紙のみを用いて、実施の形態１と同様の手順で製造した難燃性の石膏ボード原紙再生パネルを挟むこともできる。
【００９８】
これによって、不燃性無機材料としてのロックウールやガラス繊維を配合する必要がなくなるので、原材料費を安く抑えることができ、製造工程も簡単になるのでより低コスト化することができる。
【００９９】
次に、本実施の形態３の変形例にかかる耐火パネルについて、図８を参照して説明する。図８に示されるように、本実施の形態３の変形例にかかる耐火パネル２７は、上記実施の形態１にかかる石膏ボード原紙再生パネル１の両面を２枚の石膏ボード２６で挟んでなるものである。上述の如く、石膏ボードとしては、通常厚さ５ｍｍ〜厚さ２０ｍｍのものが製造され流通しているが、本実施の形態３の変形例にかかる耐火パネル２７においては耐火パネル２５よりも厚い厚さ１０ｍｍの石膏ボード２６を使用している。また、石膏ボード原紙再生パネル１としてもやや厚い厚さ１５ｍｍのものを使用している。これらの石膏ボード２６を、石膏ボード原紙再生パネル１の両面に無機発泡接着剤を塗布して貼り合わせて、耐火パネル２７とする。
【０１００】
このように、耐火パネル２７においても、両面に不燃性の石膏ボード２６を配置しているので、間に必ずしも不燃性の石膏ボード原紙再生パネル１を挟む必要はなく、原料として廃材石膏ボードから分離された石膏ボード原紙のみを用いて、実施の形態１と同様の手順で製造した難燃性の石膏ボード原紙再生パネルを挟んでも良い。これによって、不燃性無機材料としてのロックウールやガラス繊維を配合する必要がなくなるので、原材料費を安く抑えることができ、製造工程も簡単になるのでより低コスト化することができる。
【０１０１】
実施の形態４
次に、本発明の実施の形態４にかかる仮設住宅について説明する。本実施の形態４にかかる仮設住宅は、図５に示される石膏ボード原紙再生パネル１のフランジ４側同士を合わせた石膏ボード原紙再生パネル１Ａを複数用いて組み立てるものである。この石膏ボード原紙再生パネル１Ａは、不燃性及び耐水性を有し、開口部もなく、仮設住宅の天井及び外壁に用いるのに適している。
【０１０２】
本年（２００４年）１０月下旬に発生した新潟中越地震にも見られるように、大地震、台風、土砂災害、土石流、火災、等で家を失った人々は、学校の体育館等の避難所やテント等で長期間の仮住まいを強いられ、その精神的・肉体的苦痛は計り知れないものがある。しかし、仮設住宅を建てるのには早くても１ヶ月近くかかり、そのための費用も膨大となる。そこで、安価で軽量かつ高強度の石膏ボード原紙再生パネル１Ａを複数用いて臨時の仮設住宅を組み立てることによって、仮設住宅が建設されるまでの間の仮住まいとして利用してもらえば、少なくとも避難所やテントで長期間生活するよりは、精神的・肉体的ストレスが軽くなるものと考えられる。
【０１０３】
また、世界的に見ると、アフリカ等の貧困な地域の発展途上国において、充分な住宅が確保されていないという現状がある。そこで、簡易なパネル構造で組み立てが容易で、軽量である上に難燃性・耐水性がある石膏ボード原紙再生パネル１Ａを複数用いて簡易住宅を建てることによって、住宅不足を解消することができる。特に、砂漠地帯においては昼夜の寒暖の差が激しく、強烈な砂嵐も吹くので、テントでは不十分である。断熱性があり、砂嵐をも防ぐことができる石膏ボード原紙再生パネル１Ａで、風雨を凌ぐことができる簡易住宅を建てられる。しかも、石膏ボード原紙再生パネル１Ａの軽量性という特長によって、海外へ大量に輸送することも容易であり、ＯＤＡ等の開発援助の一環ともなる。
【０１０４】
このようにして、本実施の形態４にかかる仮設住宅及び簡易住宅は、安価・軽量かつ高強度で建材として使用するための不燃性さらには耐水性という要求を満たすことができる石膏ボード原紙再生パネルの１つの用途となる。
【０１０５】
上記各実施の形態においては、エラストマーパッド１３の断面形状を略正六角形とした場合について説明したが、他の断面形状のエラストマーパッドとすることもできる。
【０１０６】
本発明を実施するに際しては、石膏ボード原紙再生パネル及び耐火パネルのその他の部分の構成、形状、数量、材質、大きさ、接続関係等についても、石膏ボード原紙再生パネルの製造方法のその他の工程についても、上記各実施の形態に限定されるものではない。
【図面の簡単な説明】
【０１０７】
【図１】図１（ａ）は本発明の実施の形態１にかかる石膏ボード原紙再生パネルの完成状態の一部分を示す斜視図、（ｂ）は部分拡大平面図である。
【図２】図２（ａ）は本発明の実施の形態１にかかる石膏ボード原紙再生パネルを製造するための型枠を示す斜視図、（ｂ）は部分拡大図である。
【図３】図３（ａ），（ｂ），（ｃ）は本発明の実施の形態１にかかる石膏ボード原紙再生パネルの製造方法の手順を示す説明図である。
【図４】図４は本発明の実施の形態１にかかる石膏ボード原紙再生パネルのフランジが形成される過程を示す説明図である。
【図５】図５は本発明の実施の形態１にかかる石膏ボード原紙再生パネル２枚をフランジ側同士で貼り合わせた石膏ボード原紙再生パネルを示す一部切欠き斜視図である。
【図６】図６は本発明の実施の形態２にかかる石膏ボード原紙再生パネルの完成状態を示す斜視図である。
【図７】図７は本発明の実施の形態３にかかる耐火パネルの完成状態を示す斜視図である。
【図８】図８は本発明の実施の形態３の変形例にかかる耐火パネルの完成状態を示す斜視図である。
【符号の説明】
【０１０８】
１，１Ａ，２０  石膏ボード原紙再生パネル
２  開口セル格子
３  連続的平板
４  フランジ
１１  型枠
１２  多孔性キャリア
１３  エラストマーパッド
１５Ａ，１５Ｂ，１７Ａ，１７Ｂ  プレス板
１８Ａ，１８Ｂ  加熱ヒータ
２１  薄い鋼板
２５，２７  耐火パネル
２６  石膏ボード
【図１】
2006161221.tif 000003
【図２】
2006161221.tif 000004
【図３】
2006161221.tif 000005
【図４】
2006161221.tif 000006
【図５】
2006161221.tif 000007
【図６】
2006161221.tif 000008
【図７】
2006161221.tif 000009
【図８】
2006161221.tif 000010